FR 2537784 A1 19840615 FR 8220703 A 19821210 1 - Electrode pour générateur électrochimique à base d'oxyde d'argent La présente invention concerne une électrode pour générateur élec- trochimique comportant une matière active à base de poudre d'oxyde d'ar- gent Ag O. A titre d'exemple, une telle électrode est utilisée-dans les géné- rateurs électrochimiques à l'argent. Les électrodes habituellement mises en oeuvre dans ces piles sont formées à partir de poudre d'argent frittée et oxydée, l'ensemble étant maintenu sur un collecteur de courant en argent déployé. Pour respecter l'encombrement et la masse des piles utilisées à haut régime de décharge, c'est-à-dire délivrant des densités de courant comprises entre 25 et 100 A/dm 2, il est nécessaire de réaliser un empi- lage de VOLTA à l'aide d'électrodes de grandes dimensions, par exemple de l'ordre de quelques décimètres carrés Or des électrodes à base de poudre d'argent frittée oxydée présentent pour ces dimensions une grande fragi- lité (risques de fissures notamment). La présente invention a pour but de réaliser une électrode de grande dimension, à base de poudre d'oxyde d'argent, présentant des caractéristiques électriques équivalentes à celle d'une électrode d'ar- gent fritté oxydé, mais ayant une meilleure tenue mécanique. La présente invention a pour objet une électrode pour générateur électrochimique comportant une matière active à base de poudre d'oxyde d'argent et un conducteur électronique, caractérisée par le fait que ledit conducteur électronique est sous forme de pellicules d'un corps choisi parmi l'argent, le graphite, le nickel et le cobalt, lesdites pellicules étant en mélange intime avec ladite poudre, l'ensemble étant plastifié à l'aide d'un liant. On entend par pellicules de minces lamelles ayant sensiblement la forme de disques dont le diamètre est compris entre 30 microns et 50 microns et dont l'épaisseur est comprise entre 0,1 micron et 0,5 micron. Leur surface spécifique est comprise entre 0,5 et 1,5 m 2/g. Comme liant on utilise de préférence du polytétrafluoréthylène. Les divers constituants de l'électrode se présentent avantageusement selon les proportions suivantes (en poids) Poudre d'oxyde d'argent: de 80 % à 85 % Pellicules conductrices: de 15 % à 20 %- Liant de 1 % à 3 % 2- Les pourcentages en pellicules conductrices sont tels que, pour des valeurs inférieures, la conductibilité électronique est insuffisante et que, pour des valeurs supérieures, la capacité de l'électrode est inuti- Lement diminuée. Selon l'invention, on a découvert que, d'une manière surprenante, une poudre de grains sphériques d'argent ne permettait pas d'obtenir un résultat satisfaisant tandis qu'une poudre pelliculaire le permettait. D'autres caractéristiques et avantages de l'invention apparaîtront au cours de la description suivante d'un mode de réalisation donné à titre illustratif, mais nullement limitatif. On a réalisé un mélange à partir des constituants suivants (pour- centages donnés en-poids) PTFE 3 % Pellicules d'argent: 17 % Le reste en poudre d'argent Ag O. Rappelons que les pellicules d'argent sont sensiblement des dis- ques ayant une épaisseur de l'ordre de 0,1 M et un diamètre de l'ordre de 20) Leur surface spécifique est de 0,5 à 1,5 m 2/g. On commence par réaliser une pâte avec le PTFE et les pellicules d'argent; puis on ajoute l'oxyde d'argent et de l'eau de manière à avoir une pâte fibrillée Puis on réalise, de manière connue en soi, la plasti- fication de l'électrode par laminage, pliage, puis compression de la pâte On découpe ensuite une électrode aux dimensions voulues qui pré- sente les caractéristiques mécaniques souhaitées. Bien entendu, les pourcentages qui viennent d'être donnés peuvent être modifiés, dans les limites indiquées plus haut. L'argent pelliculaire qui constitue le mode de réalisation préfé- rentiel peut être toutefois remplacé par des pellicules de graphite, nickel ou cobalt. 2537784 J -3- REVENDICATIONS 1/ Electrode pour générateur électrochimique comportant une matière active à base de poudre d'oxyde d'argent et un conducteur électronique, caractérisée par le fait que ledit conducteur électronique est sous forme de pellicules d'un corps choisi parmi l'argent, le graphite, le nickel et le cobalt, lesdites pellicules étant en mélange intime avec ladite poudre, l'ensemble étant plastifié à l'aide d'un liant. 2/ Electrode selon la revendication 1, caractérisée par le fait que les pellicules ont sensiblement la forme de disques dont le diamètre est compris entre 20 microns et 50 microns et dont l'épaisseur est comprise entre 0,1 micron et 0,5 micron. 3/ Electrode selon l'une des revendications 1 et 2, caractérisée par le fait que la surface spécifique desdites pellicules est comprise entre 0,5 et 1,5 m 2/g. 4/ Electrode selon l'une des revendications précédentes, caractérisée par le fait qu'elle présente la composition suivante en poids Poudre d'oxyde d'argent: de 80 à 85 % Pellicules conductrices: de 15 à 20 % Liant: de 1 à 3 %